(57)【要約】【課題】十分な延展性および可塑性を有し、かつ安全性が高いネイルエナメル組成物を提供する。【解決手段】（１）被膜形成成分、可塑剤、溶剤を含むネイルエナメル組成物において、ジアセチルモノアシルグリセロール化合物を含有すること、（２）前記化合物が、グリセロールジアセトモノカプリレート、グリセロールジアセトモノカプレート、グリセロールジアセトモノラウレート、グリセロールジアセトモノオレートの少なくとも１種若しくは２種以上であること、を特徴とするネイルエナメル組成物である。【選択図】  なし【特許請求の範囲】
【請求項１】
被膜形成成分、可塑剤、溶剤を含むネイルエナメル組成物において、下記一般式（１）で表される化合物を含有することを特徴とするネイルエナメル組成物。
【化１】
2004315479.tif 000004
式中、Ｒ１、Ｒ２、及びＲ３の少なくとも１つは炭素数８〜１８のアシル基であり、残りが水素原子またはアセチル基である。
【請求項２】
前記一般式（１）で表される化合物が、グリセロールジアセトモノカプリレート、グリセロールジアセトモノカプレート、グリセロールジアセトモノラウレート、グリセロールジアセトモノオレートの少なくとも１種若しくは２種以上であることを特徴とする請求項１に記載のネイルエナメル組成物。
【請求項３】
前記一般式（１）で表される化合物の含有量が、１〜４０重量％であることを特徴とする請求項１又は２に記載のネイルエナメル組成物。
【発明の詳細な説明】
【０００１】
【発明が属する技術分野】
本発明は特定の可塑剤を含有する無色及び有色のネイルエナメル組成物に関する。
【０００２】
【従来の技術】
化粧品は自分を美しく見せるだけではなく、肌やその他の部分を保護する役割を持つものが多い。特に皮膚や髪の毛などについては、いろいろな機能性のある製品が市場に出ており、製品開発も活発に行われている。
【０００３】
安全性を重視する世の中の流れにより、化粧品においては、安全な成分を求める声が大きくなっている。その流れを受けて、２００１年４月の薬事法改正における表示制度の改正に伴い、化粧品の全成分表示が義務付けられるようになり、消費者も成分が確認できるようになった。また、ここ数年大手ドラッグストアやコンビニエンスストアなどにおいて化粧品が販売されるようになり、幅広い世代に化粧品が普及し始めた。
【０００４】
爪用化粧料については、求められる機能としては、美しく見せるのは勿論であるが、爪を保護する役割もある。代表的爪用化粧料であるネイルエナメル（マニュキュア、ペデキュアとも称されている。）は、主成分として、アルキド樹脂、アクリル樹脂等の被膜形成成分、酢酸エチル、酢酸ブチル等の溶剤、酸化チタン等の顔料及び可塑剤等からなる。可塑剤の役割としては、被膜のひび割れや剥離が生じないように良好な延展性及び或る程度の可塑性を与えることである。可塑剤として従来はフタル酸エステル、特にジブチルフタレートが用いられてきた（例えば、特許文献１参照）。しかし、フタル酸エステルは環境ホルモンの面より安全性が疑問視され、安全かつ効果のある可塑剤の開発が待たれている。その他の可塑剤としてアセチルクエン酸トリブチル（例えば、特許文献２参照）、多価アルコール、ジエチレングリコール、アジピン酸の重縮合物（例えば、特許文献３参照）等もあるが、被膜形成成分との相溶性、及び可塑性等すべての性能を十分に満たすものはなかった。
【０００５】
【特許文献１】特表平１１−５０１６６６公報
【特許文献２】特開平１１−７１２２１公報
【特許文献３】特開平８−３０１７２８公報
【０００６】
【発明が解決しようとする課題】
本発明の目的は、十分な延展性および可塑性を有し、かつ安全性が高いネイルエナメル組成物を提供することにある。
【０００７】
【発明が解決しようとする手段】
本発明者らは、上記課題に鑑み鋭意研究を重ねた結果、特定の可塑剤を配合することにより、安全性が高く、延展性、可塑性に優れたネイルエナメル組成物を得られることを見出し、本発明を完成するに至った。
【０００８】
即ち、上記課題を解決する本発明は以下の構成を有する。
１．被膜形成成分、可塑剤、溶剤を含むネイルエナメル組成物において、下記一般式（１）で表される化合物を含有することを特徴とするネイルエナメル組成物。
【０００９】
【化２】
2004315479.tif 000002
【００１０】
式中、Ｒ１、Ｒ２、及びＲ３の少なくとも１つは炭素数８〜１８のアシル基であり、残りが水素原子またはアセチル基である。
【００１１】
２．前記一般式（１）で表される化合物が、グリセロールジアセトモノカプリレート、グリセロールジアセトモノカプレート、グリセロールジアセトモノラウレート、グリセロールジアセトモノオレートの少なくとも１種若しくは２種以上であることを特徴とする前記１に記載のネイルエナメル組成物。
【００１２】
３．前記一般式（１）で表される化合物の含有量が、１〜４０重量％であることを特徴とする前記１又は２に記載のネイルエナメル組成物。
【００１３】
【発明の実施の形態】
本発明について、さらに詳しく説明する。
【００１４】
本発明において、可塑剤として用いられる前記一般式（１）で表される化合物（以下、ジアセチルモノアシルグリセロールということもある。）は、アシル基を構成する成分が、炭素数８〜１８の飽和又は不飽和脂肪酸である。かかる範囲を下回る場合は、揮発等により可塑剤の効果が半減してしまい、かかる範囲を上回る場合には経時で可塑剤のブリードが見られて効果が半減し、また、ブリードにより外観を損ねてしまう。上記ジアセチルモノアシルグリセロールのうち、グリセロールジアセトモノカプリレート、グリセロールジアセトモノカプレート、グリセロールジアセトモノラウレート、グリセロールジアセトモノオレートが可塑性、樹脂との相溶性の面で特に好ましい。
【００１５】
本発明に用いられるジアセチルモノアシルグリセロールは、グリセロールと脂肪酸とのエステル化反応又はグリセロールと脂肪酸アルキルアルコールエステルとのエステル交換反応等により脂肪酸トリグリセライドを合成し、該トリグリセライドとトリアセチンとのエステル交換反応混合物を得て分子蒸留によりジアセチルモノアシルグリセロールを分割する方法、或いはグリセロールと脂肪酸とのエステル化反応又はグリセロールと脂肪酸アルキルアルコールエステルとのエステル交換反応等によりモノアシルグリセロールを主成分とする反応物を得て、該反応物から分子蒸留又はクロマトグラフィ等によるモノアシルグリセロールを濃縮し、更に得られたモノアシルグリセロールを無水酢酸によりアセチル化する方法等によって得られるが、その方法は特に限定されるものではない。
【００１６】
本発明において、可塑剤としてのジアセチルモノアシルグリセロールの配合量は特に限定されるものではないが、通常は組成物全体に対して１〜４０重量％、特に５〜２０重量％の範囲内が好ましい。かかる範囲を下回るときはその性能が不十分であり、上回るときは経時で形成した皮膜から可塑剤の染み出しが見られ、その性能が低下する。即ち、後記実施例におけるブリード性が「×」の評価になる。
【００１７】
本発明において、発明の効果を損なわない程度に他の可塑剤を併用しても良い。但し、トリアセチン、ジグリセリンテトラアセテートなどのグリセロールエステル類、アセチルクエン酸トリブチルなどのクエン酸エステル等、安全性の良好なものが好ましい。尚、フタル酸エステル等は安全性の面で好ましくない。
【００１８】
本発明のネイルエナメル組成物は、主成分として被膜形成成分、溶剤、顔料（後記の通り、染料等を含む意義である。）及び可塑剤からなるものであるが、被膜形成成分、溶剤、顔料については、公知のものを任意に用いることが可能であり、例えば、前記特許文献１〜３に挙げられたものを特別の制限なく採用できる。
【００１９】
本発明における被膜形成成分としては、代表的に、アルキド樹脂、ポリエステル樹脂、アクリル樹脂、ポリウレタン樹脂、ポリアミド樹脂、ビニル樹脂等が挙げられる。中でも、ニトロセルロースを主成分として用いることにより、柔軟性に富むネイルエナメルを得ることができる。また、これらの樹脂を複数組み合わせて使用することも可能である。
【００２０】
本発明に用いられる溶剤としては、いかなるものでも構わないが、使用する被膜形成成分を溶解させるために相溶性の高いものが好ましい。例えば、アセトン、メチルエチルケトン、メチルイソメチルケトン、エタノール、ｎ−ブタノール、ｎ−プロパノール、イソプロパノール、酢酸ブチル、酢酸エチル、酢酸イソプロピル、ヘキサン、キシレン、トルエン等が挙げられる。これらの溶剤は２種以上を併用しても構わない。
【００２１】
本発明に用いられる顔料については、染料、隠蔽剤、光沢剤を含む意義であり、例えば、無機顔料、染料（蛍光色素を含む意義である。）、レーキ、真珠光沢剤等が挙げられ、例として、二酸化チタン、酸化鉄、マンガンバイオレット、クロム水和物、マイカ、カーボンブラック、アルミニウムレーキ、バリウムレーキ、ビスマスオキシクロライド等が挙げられる。また、これらの顔料については、２種以上を併用しても構わない。
【００２２】
本発明は、主として被膜形成成分、溶剤、顔料及び可塑剤からなるものであるが、その他の成分としてチキソトロピー剤、紫外線吸収剤、充填剤、香料、保湿剤、抗酸化剤、界面活性剤、安定剤等を本発明の効果を阻害しない程度に併用することが可能である。
【００２３】
【実施例】
以下に実施例を挙げて本発明を詳細に説明するが、本発明の態様はこれらに限定されない。尚、以下において、「％」は特に断りのない限り「重量％」を表す。
【００２４】
配合としては、ニトロセルロース１０％、アルキド樹脂１０％、イソプロパノール５％、トルエン２０％、二酸化チタン１％に可塑剤を下記表１に記載の量を添加し、酢酸エチル／酢酸ブチル＝５０／５０の溶剤にて全量を１００％として、ネイルエナメルを作成した。得られたネイルエナメルを用いて下記評価を行った。
【００２５】
可塑性についてはガラス板に、得られたネイルエナメルを塗り、延展性（均一に塗り広がるか）を評価した。
○：均一に塗り広げやすい、
△：均一に塗り広げにくい、
×：均一に塗り広げられない、
の３段階法で表した。
【００２６】
塗ったネイルエナメルを乾燥させ、得られた被膜について可塑性を感覚で評価した。
○：可塑性非常に優れる、
△：可塑性が悪い、
×：可塑性が無く被膜が硬い、
の３段階法で表した。
【００２７】
ブリード性については温度５０℃、湿度８０％ＲＨの条件下で２４時間エージングを行い、感覚評価を行った。
○：ブリードなし、
△：少量ブリード有り、
×：ブリード多い、
の３段階法で表した。
【００２８】
［試験試料−１］グリセロールジアセトモノカプリレート（リケマールＰＬ−０１９、理研ビタミン社製）
【００２９】
［試験試料−２］グリセロールジアセトモノラウレート（リケマールＰＬ−０１２、理研ビタミン社製）
【００３０】
［試験試料−３］グリセロールジアセトモノオレート（ポエムＧ−０３８、理研ビタミン社製）
【００３１】
［試験試料−４］グリセロールジアセトモノカプロレート
グリセリン１モルとカプロン酸１モルとをエステル化反応後、分子蒸留により純度約８５重量％のグリセリンモノカプロン酸エステルを得た。このグリセリンモノカプロン酸エステル１モルに２．１モル相当の無水酢酸を反応させてアセチル化した後、減圧蒸留により酢酸を除去し、試験用のグリセロールジアセトモノカプロレート製品を得た。
【００３２】
［試験試料−５］グリセロールジアセトモノベヘネート
グリセリン１モルとベヘニン酸１モルとをエステル化反応後、分子蒸留により純度約９０重量％のグリセリンモノベヘニン酸エステルを得た。このグリセリンモノベヘニン酸エステル１モルに２．１モル相当の無水酢酸を反応させてアセチル化した後、減圧蒸留により酢酸を除去し、試験用のグリセロールジアセトモノベヘネート製品を得た。
【００３３】
［試験試料−６］アセチルクエン酸トリブチル［市販品］
【００３４】
［試験試料−７］トリアセチン
【００３５】
試験・評価結果を表１に示す。
【００３６】
【表１】
2004315479.tif 000003
【００３７】
表１から明らかな通り、本発明に係るジアセチルモノアシルグリセロールの含有により、延展性、可塑性及びブリード性の全てが良好な安全性の高いネイルエナメル組成物となる。
【００３８】
【発明の効果】
本発明の特定の可塑剤を添加することにより、十分な延展性および可塑性を有し、かつ安全性が高いネイルエナメル組成物提供することが可能である。